(57)【要約】      （修正有）【課題】本質的にモリブデンケイ化物及びこの基本材料の合金を含有し、そしてその表面にアルミニウムオキシドを形成する加熱エレメント製造方法の提供。【解決手段】シリコン、及びモリブデン化合物の混合物をアルミニウム化合物と混合することにより、実質的にＭｏ（Ｓｉ１−ｘＡｌｘ）２及びＡｌ２Ｏ３を含む材料を製造することを特徴とし、シリコン及びモリブデン化合物はいずれも、Ｍｏ（Ｓｉ１−ｙＡｌｙ）２を含み、そしてＡｌ２Ｏ３又はＡｌ（ＯＨ）３から成るアルミニウム化合物のいずれかと混合され、所望によりＳｉＯ２、Ｓｉ、及びＭｏ３の１種以上と、あるいは又ＭｏＯ３及びＡｌそしてＳｉ及び／又はＳｉＯ２を含むシリコン及びモリブデン化合物と混合され、投入成分は共に少なくとも９８％に対応する純度を有する。混合物は発熱性の反応を起こし、そして／又は焼結される。（ｘ：０．４〜０．６の範囲）【選択図】なし【特許請求の範囲】
【請求項１】
加熱エレメントを製造する方法であって、モリブデンのケイ化物、及びこの基本材料の合金を本質的に含有し、その表面にアルミニウムオキシドを形成するものであって、シリコン及びモリブデン化合物の混合物を、アルミニウム化合物と混合することによって、実質的にＭｏ（Ｓｉ１−ｘＡｌｘ）２及びＡｌ２Ｏ３を含む材料を製造することを特徴とする方法であり；ここにおいて、シリコン及びモリブデン化合物はいずれも、Ｍｏ（Ｓｉ１−ｙＡｌｙ）２を含み、そしてＡｌ２Ｏ３又はＡｌ（ＯＨ）３から成るアルミニウム化合物のいずれかと混合され、そしてあるいはＳｉＯ２、Ｓｉ、及びＭｏＯ３の１種又はそれ以上の化合物と、あるいは又ＭｏＯ３及びＡｌ、そしてＳｉ、及び／又はＳｉＯ２を含むシリコン及びモリブデン化合物の混合物の形で混合され；ここにおいて投入成分は共に少なくとも９８％に対応する純度を有し；そしてここにおいて混合物は発熱性の反応を起こされ、そして／又は焼結され、その結果交換反応を起こし、化合物Ｍｏ（Ｓｉ１−ｘＡｌｘ）２及びＡｌ２Ｏ３を形成し、ｘが０．４〜０．６の範囲にある方法。
【請求項２】
前記のＳｉＯ２はシリケート中に含まれ、ここでシリケート中の残存物質が、モリブデンケイ化物が前記の物質又は複数の物質と合金を作ることが不可能であるような性質を、そしてモリブデンケイ化物の結晶格子の対称性が保持されている、そのような特性を有していることを特徴とする請求項１に従う方法。
【請求項３】
ｘが０．４５〜０．５５の範囲にあることを特徴とする、請求項１又は２に従う方法。
【請求項４】
前記の混合物中に、以下の焼結助剤、ＭｇＯ、ＣａＯ、ＳｉＯ２及びＹ２Ｏ３の１種又はそれ以上を添加することを特徴とする、請求項１、２又は３に従う方法。
【請求項５】
Ｍｏ（Ｓｉ１−ｘＡｌｘ）２材料中のモリブデンを部分的に、Ｒｅ、又はＷ、又はＮｂで置換することを特徴とする、請求項１、２、３又は４に従う方法。
【請求項６】
おおよそ１／３に対応する量で、モリブデンをＷで置き換えることを特徴とする、請求項５に従う方法。
【請求項７】
投入構成材料が、少なくとも９９％の純度を有することを特徴とする、前記請求項の任意の１項に従う方法。
【発明の詳細な説明】
【技術分野】
【０００１】
本発明はモリブデンケイ化物タイプの加熱エレメントの製造方法に関する。
【背景技術】
【０００２】
モリブデンケイ化物タイプの電気抵抗エレメントは、スエーデン特許明細書０００３５１２−１、および０００４３２９−９に記載されている。０００３５１２−１の特許明細書に従えば、加熱エレメントの抵抗体材料は、ペスト（pest）の形成が、そこで本質的に起こらないようにする程度に、アルミニウムが含まれているＭｏ（Ｓｉ１−ＸＡｌＸ）２を含んでいる。
【０００３】
このような材料は、４００〜６００℃の範囲の温度で操作されるとき、ペストが形成されないか、またはほんの僅かの量のペストしか形成されないことが見出されている。ペストは、ＭｏＳｉ２とＯ２からのＭｏＯ３の形成のために形成される。
【０００４】
何故ペストの形成が著しく減少、又は除去されるかという理由は、エレメントの表面上の、Ａｌ２Ｏ３の、又はＡｌ２Ｏ３が豊富な層の形成によるものである。
【０００５】
他の特許明細書０００４３２９−９は、エレメントを高温で運転するとき、モリブデンケイ化物、およびこの基本材料の合金から本質的に成る有用な加熱エレメントが、この予想耐用年数を増大させるという方法を教えている。
【０００６】
この特許明細書に従えば、加熱エレメントは、加熱エレメントの表面上に、酸化アルミニウムの層を安定に保ち、徐々に成長させるに十分な量のアルミニウムが含有されているからである。
【０００７】
ひとつの好ましい態様に従えば、加熱エレメント材料は、Ｍｏ（Ｓｉ１−ＸＡｌＸ）２を含んでおり、ｘは０．２〜０．６の範囲にある。
【０００８】
アルミニウムを含む、モリブデンケイ化物タイプの材料は、低温および高温の両方で、改善された腐食特性を有していることが見出されている。
【０００９】
このような材料は、しばしばＭｏＳｉ２粉末をアルミノシリケートのような、酸化性の原材料と混合することによって作られる。原材料がベントナイトクレーの場合には、いわゆる溶解相焼結の方向に寄与する比較的低い融点が得られ、これはＭｏＳｉ２と、容積で１５〜２０パーセントに対応する割合のアルミニウムシリケートを含んでいる、密度の高い材料を結果として与えている。
【００１０】
主に、ＳｉＯ２を含むベントナイトクレーは、Ｍｏ（Ｓｉ１−ＸＡｌＸ）２を含んでいる加熱エレメントの製造に用いることが出来る。Ａｌ−合金化されたケイ化物との焼結の際には、そこで化学交換反応が起こり、ここにおいて、ＳｉよりもＡｌに対する酸素のより大きい結合性は、ケイ化物のＡｌ放出、そして酸化相による吸い込みの結果として、アルミニウムシリケートのＳｉ放出を、そしてケイ化物の入り込みをもたらす。この交換反応はまた、複合材料の焼結特性を改善する方向に役立っている。最終材料は、Ａｌを実質的に使い尽くすＭｏ（Ｓｉ１−ＸＡｌＸ）２を含んでおり、そしてそこでは、オキシド相は全ての本質的な要素中にＡｌ２Ｏ３を含んでいる。
【００１１】
標準の製造の手順として、モリブデン、シリコン、およびアルミニウムを粉末状で混合すること、そして粉末混合物を通常遮蔽ガス雰囲気中で焼成することを含む。この結果として、Ｍｏ（Ｓｉ１−ｙＡｌｙ）２のケーキ状の物質が得られ、前記の交換反応の結果としての上の式中のｙは、ｘよりも大きい。反応は発熱性である。その後、ケーキを破砕し、そして通常１〜２０μｍのオーダーの微小粒子サイズに粉砕する。この粉末を、湿式セラミック材料を形成するような、ベントナイトクレーと混合する。この材料を、その直径がその後の加熱エレメントの直径に対応するように、棒状の形に押し出し、そして乾燥する。この材料はその後、ベントナイト成分の溶融温度を超える温度で焼成される。
【００１２】
しかしながら、この種のエレメントについては欠点がある。問題は、エレメントの表面上に形成する酸化物、すなわちＡｌ２Ｏ３が、時々、言い換えれば繰り返しの作業中にエレメントの表面から緩んで、はがれ落ち、あるいは剥げてひらひらと落ちてくることである。
【００１３】
剥離する酸化物は、アルミニウムの継続される酸化に対し、その保護能力を乏しくしてしまい、これはエレメントの外側の表面をさらに早く痩せさせてしまう。更に、酸化物の剥離は、このようなエレメントを有するオーブン中で加熱処理された製品の、出来栄えや外観を著しく害するという危険と共に、エレメントが取り付けられているオーブンを汚染してしまう。従って、これは加熱の工程において、このようなエレメントの使用が制限されてしまう。
【００１４】
この問題は、各々の二つのスエーデン特許明細書０２０１０４２−９及び０２０１０４３−７に教示の答えに従って解決される。
【００１５】
スエーデン特許明細書０２０１０４２−９は、モリブデンケイ化物及びこの基本材料の合金を、実質的に含有する加熱エレメントの製造方法を教示している。この方法は、モリブデンアルミノケイ化物（Ｍｏ（Ｓｉ１−ｙＡｌｙ）２）を、ＳｉＯ２が少なくとも９８％の純度である、ＳｉＯ２と混合するによって、主にＭｏ（Ｓｉ１−ｘＡｌｘ）２、そしてＡｌ２Ｏ３を含む材料を製造することにより特徴付けられている。
【００１６】
スエーデン特許明細書０２０１０４３−７は、これに対応する材料の製造法を教示しており、ここではベントナイトクレーが用いられ、シリコンジオキシド及びアルミニウムオキシドに加えられる。ベントナイトクレーは、２０００ｐｐｍよりも少ない不純物含有量を示す。
【発明の概要】
【課題を解決するための手段】
【００１７】
驚くべきことに、室温と、高温例えば１５００℃の間の繰り返しの運転の後、剥離することのない酸化物が、低い不純物質の精度（consistency）で得られるということが見出されたのである。本発明は、モリブデンケイ化物材料を構成しているこのような純粋なアルミニウム−オキシドが、上に与えられたものよりも、他の物質及び化合物を用いて、部分的に開始することによって、有利に製造することが出来ると言う洞察力に基礎を置いているのである。
【００１８】
本発明の、モリブデンケイ化物及びその合金を本質的に含有する加熱エレメントの製造方法は、シリコン、及びモリブデン化合物の混合物を、アルミニウム化合物と混合することによって、本質的にＭｏ（Ｓｉ１−ｘＡｌｘ）２及びＡｌ２Ｏ３を含む物質の製造工程を含むものである。
【００１９】
本発明に従えば、シリコン及びモリブデンの化合物は、Ｍｏ（Ｓｉ１−ｙＡｌｙ）２を含み、そしてＡｌ２Ｏ３又はＡｌ（ＯＨ）３から成るアルミニウム化合物のいずれかと混合され、そして所望により一種又はそれ以上のＳｉＯ２、Ｓｉ及びＭｏＯ３の化合物と混合される。
【００２０】
第二の態様に従えば、シリコン及びモリブデンの化合物はＭｏＯ３、及びＡｌ、そしてＳｉ、及び/又はＳｉＯ２を含む。
【００２１】
発明に従えば、投入する構成材料は共に、少なくとも９８％の純度を有している。
【００２２】
本発明の好ましい態様に従えば、投入構成材料は、少なくとも９９％の純度を有している。
【００２３】
混合物は、発熱性の反応を引き起こし、そして/又は焼結することによって、その結果交換反応が行われ、Ｍｏ（Ｓｉ１−ｘＡｌｘ）２化合物、及びＡｌ２Ｏ３を形成し、ここでｘは０．４〜０．６の範囲になるようにされる。
【００２４】
この方法によって、エレメント材料、即ち酸化アルミニウム構造物が得られ、そしてそのアルミニウムオキシドの層は、この文献の最初に問題として記載した、剥がれやフレークを生ずることは無いのである。
【００２５】
一つの好ましい態様に従えば、ｘは０．４５〜０．５５の範囲にある。
【００２６】
一つの好ましい態様に従えば、ＳｉＯ２は、シリケートに含まれており、シリケート中の残りの物質として、モリブデンのケイ化物は前記の物質又は複数の物質と合金を作ることは出来ないという性質を有し、そしてモリブデンケイ化物の結晶格子の対称性は保持されているというそのような特性を有している。
【００２７】
材料物質Ｍｏ（Ｓｉ１−ｘＡｌｘ）２の中で、結晶格子の対称性を変化させることなく、モリブデンを部分的にＲｅ、Ｗ、又はＮｂで置き換えることが可能である。
【００２８】
モリブデンを、ほぼ１／３に相当する量で、タングステン（Ｗ）と置き換えることが出来る。
【００２９】
一つの好ましい態様に従えば、１つ又はそれ以上の以下のような焼結助剤、ＭＧＯ、ＣａＯ、ＳｉＯ２、及びＹ２Ｏ３を混合物に添加することが出来る。
【００３０】
かくして本発明は、前置きで述べた問題点を解決するものであり、そして本発明のエレメントは、処理された材料に損傷を与えることなく、有利にオーブン中に用いることが可能となるのである。
【００３１】
本発明は、添付の請求の範囲の中で種々の変化を行うことが出来るものであって、先に記載の態様に限定すると考えるものではない。